(57)【要約】【課題】  スプレー散布方式だけではなく、モップ塗布あるいはこれに類似する方法および自動滴下方法によっても、床面に付着させ、揮発成分が十分に揮発してからでも光沢復元効果が大きく、乳化安定性も良好である光沢復元剤原液組成物および光沢復元剤組成物を提供するを提供する。【解決手段】  ポリアルキレングリコールを０．１〜９９．０質量％含有させる。【選択図】      なし【特許請求の範囲】
【請求項１】
ポリアルキレングリコールを０．１〜９９．０質量％含有することを特徴とする光沢復元剤原液組成物。
【請求項２】
ポリアルキレングリコールを０．００１〜８０．０質量％含有することを特徴とする光沢復元剤組成物。
【請求項３】
前記組成物に、少なくとも１種以上の界面活性剤を含有することを特徴とする請求項１または２に記載の組成物。
【請求項４】
前記界面活性剤の総含有量が、ポリアルキレングリコール１００質量％に対し、０．０１質量％〜２００質量％であることを特徴とする請求項３に記載の組成物。
【請求項５】
前記組成物に、アルコール系溶剤、グリコール系溶剤、アミン系溶剤から選択される少なくとも１種以上の溶剤を含有することを特徴とする請求項１〜４に記載の組成物。
【請求項６】
前記溶剤の総含有量が、ポリアルキレングリコール１００質量％に対し、０．０１質量％〜２００質量％であることを特徴とする請求項５に記載の組成物。
【請求項７】
前記組成物に、少なくとも１種以上の可塑剤を含有することを特徴とする請求項１〜６のいずれか１項に記載の組成物。
【請求項８】
前記可塑剤の総含有量が、ポリアルキレングリコール１００質量％に対し、０．０１質量％〜２００質量％であることを特徴とする請求項７に記載の組成物。
【請求項９】
合成樹脂皮膜用であることを特徴とする請求項１〜８いずれか１項に記載の組成物。
【発明の詳細な説明】
【技術分野】
【０００１】
本発明は、プラスチック系床材、石質系床材、セメント系床材、および木質系床材に塗布されたフロアーポリッシュの乾燥皮膜に擦り傷等がつけられた際に光沢復元を目的に用いられる光沢復元剤原液、及び光沢復元剤組成物に関する。
【背景技術】
【０００２】
従来より、建築物の床面に関しては、床面の保護および美観の向上を目的に、フロアーポリッシュ（ポリマータイプ、ワックスタイプ等）を塗布してメンテナンスを行っている。例えば、水性フロアーポリッシュの場合には、水分が揮発した後、ポリマー、ワックス等の保護皮膜成分が乾燥樹脂皮膜として残存しているが、歩行等により傷つき摩耗すると同時に、汚れが付着して次第に美観が損なわれる。そこで、洗浄して汚れを除去した後に再度フロアーポリッシュを塗布して傷を補修する作業（ウエット作業方式）が一般的に取られている。この方式は、洗浄−塗布作業の間、床面が濡れた状態で放置されるため、作業時間は夜間や休日など人が歩行しない時間帯に限定される。また、多大な作業時間と人員を要するため、現在では、超高速バフ機（毎分１０００回転以上の能力があるバフィングマシーン）を活用して傷ついた床面を磨き、光沢を復元する作業（ドライ作業方式）（長時間、床面を濡らさない作業）と組み合わせてメンテナンスが実施されている。しかしながら、このドライ作業方式には光沢復元性に限界があり、その効果は、ウエット作業方式を実施するサイクルを２倍に延長する程度にとどまっている。
【０００３】
ドライ作業方式においては、主にドライバフが行われているが、光沢を復元するのに時間がかかるなどの効率面や光沢復元性の限界から、光沢復元性向上を目的にグリコール系溶剤を含有する組成物（以後スプレー剤とする）が市販され、これを床面にスプレーまたは自動滴下してフロアーポリッシュ皮膜が軟化したところで直ちにバフィングするスプレーバフを併用している。しかしながら、このスプレーバフの問題点として以下の事項が挙げられる。まず、作業性の面であり、市販のスプレー剤を床面にスプレーする場合は、スプレー後、短時間のうちにバフィングする必要がある。これは時間がたつとグリコール系溶剤が揮発して消失してしまうからである。その結果、光沢復元効果の持続性に乏しく、また光沢復元効果自体も不十分であるという問題点があった。さらに、これまでのスプレー剤は、バフィングパッドおよびバフマシーンに樹脂皮膜粉と共に蓄積してガム状物質を形成するため、メンテナンス用具の手入れに時間を要する問題もあった。
【０００４】
これらの問題を解決するため、床面に付着させ、揮発成分が十分に揮発してからでも光沢復元効果が大であり、ガム状物質に形成しにくい物質を使用した例がいくつか報告されている。例えば、特許文献１では、パーフルオロアルキルリン酸エステルとフェノールエチレンオキシド付加化合物、及びグリコール系あるいはアルコール系溶剤からなる組成を用いて洗浄性と修復性を向上した組成物が報告されている。また、特許文献２では、Ｎ−アルキル−２−ピロリドンを用いた光沢回復剤が報告されている。さらに、特許文献３では特定の酸価を有するポリプロピレンワックスの水分散液を用いた光沢復元剤が報告されている。
【特許文献１】特公平０７−１０９９６号公報
【特許文献２】特開平０９−２０８９０４号公報
【特許文献３】特開２００３−０２７０１１号公報
【発明の開示】
【発明が解決しようとする課題】
【０００５】
しかし、これまで報告されている光沢回復剤では高希釈時の性能が不十分であり、希釈時の乳化安定性も不十分であった。このため、さらに良好な光沢復元性を示す物質が望まれていた。
【０００６】
そこで、本発明は、スプレー散布方式だけではなく、モップ塗布あるいはこれに類似する方法および自動滴下方法によっても、床面に付着させ、揮発成分が十分に揮発してからでも光沢復元効果が大きく、乳化安定性も良好である光沢復元剤原液組成物および光沢復元剤組成物を提供することを目的とする。
【課題を解決するための手段】
【０００７】
本発明らは鋭意検討した結果、ポリアルキレングリコールを主原料として、必要に応じてこれを界面活性剤により乳化あるいは可溶化した組成物により、上記課題を解決できることを見出した。
【０００８】
本発明の第一の態様によれば、ポリアルキレングリコールを０．１〜９９．０質量％含有することを特徴とする光沢復元剤原液組成物を提供して前記課題を解決する。
【０００９】
本発明の第二の態様によれば、ポリアルキレングリコールを０．００１〜８０．０質量％含有することを特徴とする光沢復元剤組成物を提供して前記課題を解決する。
【００１０】
前記光沢復元剤組成物原液や前記光沢復元剤組成物は、少なくとも１種以上の界面活性剤を含有することが好ましく、その総含有量は、ポリアルキレングリコール１００質量％に対し、０．０１質量％〜２００質量％であるのが好ましく、０．１質量％〜１００質量％であることがさらに好ましい。
【００１１】
前記光沢復元剤組成物原液や前記光沢復元剤組成物は、アルコール系溶剤、グリコール系溶剤、アミン系溶剤から選択される少なくとも１種以上の溶剤を含有することが好ましい。その総含有量は、ポリアルキレングリコール１００質量％に対し、０．０１質量％〜２００質量％であるのが好ましく、０．１質量％〜１００質量％であることがさらに好ましい。
【００１２】
前記光沢復元剤組成物原液や前記光沢復元剤組成物は、可塑剤を含有することも好ましい。その総含有量は、ポリアルキレングリコール１００質量％に対し、０．０１質量％〜２００質量％であるのが好ましく、０．１質量％〜１００質量％であることがさらに好ましい。
【００１３】
また、前記光沢復元剤組成物原液や前記光沢復元剤組成物は、合成樹脂皮膜用であることが好ましい。
【発明の効果】
【００１４】
本発明の光沢復元剤原液組成物あるいは光沢復元剤組成物を用いることにより、メンテナンス用具の手入れなど問題を解消し、作業時間の短縮、省力化および合理化を図ることができ、ウエット作業方式を実施するサイクルの延長や完全なドライ作業方式への移行が可能となる。
【００１５】
本発明のこのような作用及び利得は、次に説明する実施の形態から明らかにされる。
【発明を実施するための最良の形態】
【００１６】
本発明において、「光沢復元剤組成物」とは、水性フロアーポリッシュ・ポリマータイプが塗布された床の光沢回復に使用されるものをいい、「光沢復元剤原液組成物」とは、必要量の水に溶解、乳化させることにより、光沢復元剤組成物となる組成物をいう。また、「水性フロアーポリッシュ・ポリマータイプ」とは、低揮発成分として合成樹脂ワックスなどの皮膜成分を主原料として、これらが水に溶解または乳化されたものであり、床材の保護・美観のために床に塗布されるものである。
【００１７】
本発明の光沢復元剤原液組成物は、ポリアルキレングリコールを必須成分とする。本発明のポリアルキレングリコールとしては、ポリエチレングリコール、ポリプロピレングリコール、ポリブチレングリコール、ポリヘキシレングリコール等の狭義のポリアルキレングリコールの他、エチレン、プロピレン、ブチレン等の他の各構成単位との共重合体も含まれ、例えば、ランダム共重合体、ブロック共重合体、あるいはランダム構造とブロック構造とを同時に有する共重合体等が含まれる。ここでいうブロックとは、２つ以上の同じ構成単位を有するアルキレングリコールが連続して連なっている構造を有するもののことをいう。本発明のポリアルキレングリコールとして特に好ましいのは、ポリオキシエチレンポリオキシプロピレングリコールである。
【００１８】
本発明のポリアルキレングリコールの添加量は、光沢復元剤原液組成物全量に対して、０．１〜９９．０質量％であることが望ましい。０．１質量％未満では、ポリアルキレングリコールの効果が十分に発揮されず、一方９９．０質量％を超えると、塗布後のベタツキや乾燥性不良等の問題点があり、また親水性の低いものは保存時あるいは希釈時に系から分離する不具合が生じる。特に好ましくは、１質量％〜５０質量％であり、最も好ましくは、５質量％〜３０質量％である。
【００１９】
本発明の光沢復元剤原液組成物には、少なくとも１種以上の界面活性剤を含有することが好ましい。界面活性剤を用いることにより、光沢復元剤原液組成物を容易に水に乳化させることができ、乳化型の光沢復元剤として使用できる。界面活性剤としては、一般的なアニオン系界面活性剤、一般的なノニオン系界面活性剤が単独あるいは混合して使用できる。また、高濃縮化および乳化安定性の向上を目的にアルコール系溶剤、グリコール系溶剤、アミン系溶剤、のうち少なくとも１種または２種以上を組み合わせて使用することができる。界面活性剤を添加する場合、光沢復元剤原液組成物１００質量％に対し、界面活性剤の総使用量が、０．０１質量％〜２００質量％、特に０．１質量％〜１００質量％であるのが好ましい。本発明にもちいられる界面活性剤として特に好ましいのは、ポリオキシエチレンアルキルエーテル、アルキルベンゼンスルホン酸塩である。
【００２０】
本発明の光沢復元剤原液組成物には、アルコール系溶剤、グリコール系溶剤、アミン系溶剤、可塑剤から選択される少なくとも１種以上の成分を含有することが好ましい。これらの添加によって、高濃縮化および、乳化安定性の向上を実現することができる。
【００２１】
アルコール系溶剤としては、例えば、メタノール、エタノール、イソプロピルアルコール、３−メチル−３−メトキシブタノール（別名：ソルフィット）等が挙げられる。
【００２２】
グリコール系溶剤としては、例えば、ジエチレングリコールモノメチルエーテル、ジエチレングリコールモノエチルエーテル、ジエチレングリコールモノプロピルエーテル、ジエチレングリコールモノブチルエーテル、ジエチレングリコールジエチルエーテル、プロピレングリコールモノメチルエーテル、プロピレングリコールモノエチルエーテル、プロピレングリコールモノプロピルエーテル、ジプロピレングリコールモノプロピルエーテル等が挙げられる。
【００２３】
アミン系溶剤としては、例えば、モノエタノールアミン、ジエタノールアミン、トリエタノールアミン、モノプロパノールアミン、ジプロパノールアミン、アミノエチルエタノールアミン、メチルモノエタノールアミン、エチルモノエタノールアミン、プロピルモノエタノールアミン、イソプロピルモノエタノールアミン、Ｎ，Ｎ−ジエチルアミノエタノール、Ｎ，Ｎ−ジプロピルアミノエタノール、Ｎ−エチルジエタノールアミン、Ｎ−プロピルジエタノールアミン、及びこれらのアルキレンオキシド付加物等が挙げられる。
【００２４】
これらの溶剤は、１種のみを用いてもよいし、２種以上を併用してもよい。これらの溶剤を添加する場合、光沢復元剤原液組成物１００質量％に対し、上記溶剤の総使用量が、０．０１質量％〜２００質量％、特に０．１質量％〜１００質量％であるのが好ましい。本発明で用いる溶剤として、特に好ましいのは、ジエチレングリコールモノメチルエーテル、３−メチル−３−メトキシブタノールである。
【００２５】
可塑剤としては、リン酸系エステル、フタル酸系エステル、アジピン酸系エステル、フマル酸系エステル、マレイン酸系エステル、セバシン酸系エステル、アゼライン酸系エステル、ドデカン二酸系エステル、アセチルクエン酸系エステル、トリメリット酸系エステル等を挙げることができる。これらを１種あるいは２種以上の組み合わせても使用することができる。可塑剤を添加する場合、光沢復元剤原液組成物１００質量％に対し、可塑剤の総使用量が、０．０１質量％〜２００質量％、特に０．１質量％〜１００質量％であるのが好ましい。本発明で用いる可塑剤として、特に好ましいのは、トリブトキシエチルフォスフェートである。
【００２６】
本発明の光沢復元剤原液組成物には、上記成分の他に、光沢復元剤としての性能に大きな影響を及ぼさない範囲で、種々の添加剤を用いることができる。添加剤としては、濡れ性の向上を目的としたフッ素系界面活性剤やシリコン系界面活性剤、臭気改善を目的とした香料等、泡立ち抑制を目的とした消泡剤、染料、蛍光増白剤等を任意の割合で使用できる。また、必要に応じて、合成樹脂、ワックス等の皮膜成分を含んでもよい。
【００２７】
本発明の光沢復元剤組成物は、上記光沢復元剤原液組成物を水により希釈することによって得られる。添加する水の量は、光沢復元剤原液組成物の各成分および用途によるが、一般的に、光沢復元剤原液組成物に対して１倍〜５００倍である。
【実施例】
【００２８】
以下実施例により、本発明を具体的に説明する。
本発明の光沢復元剤組成物（実施例１〜８）、および本発明以外の光沢復元剤組成物（比較例１〜７）を、表１および表２の組成となるように作成した。
【００２９】
【表１】
2005048132.tif 000002
【００３０】
ポリアルキレングリコールＡ：ポリエチレングリコール６００（三洋化成）
ポリアルキレングリコールＢ：ニューポール６４（三洋化成）
（ポリエチレンポリオキシプロピレングリコール系共重合体）
ポリアルキレングリコールＣ：アデカプルロニック（旭電化工業）
（ポリエチレンポリオキシプロピレングリコール系共重合体）
アニオン系界面活性剤：ナトリウムヤシアルキルエーテルサルファート
（日本油脂株式会社製、パーソフトＥＫ）
ノニオン系界面活性剤：ポリオキシエチレンアルキルエーテル
（日本触媒株式会社製、ソフタノール７０）
【００３１】
【表２】
2005048132.tif 000003
【００３２】
（評価方法）
上記作成した光沢復元剤組成物を、以下の方法で評価した。結果を表３、４に示す。
【００３３】
＜乳化安定性＞  組成物を容量１４０ｍｌのガラス製容器に１００ｍｌ取り、密栓をして室温下で２週間放置して、外観の均一性を観察して評価した。
評価結果は、下記の３段階にて評価した。
○：液が透明均一である。
△：液が半透明であるが、均一である。
×：液に分離、沈降物がある。
【００３４】
＜光沢復元性＞  白色ホモジニアスビニル床タイルに、水性フロアーポリッシュ・ポリマータイプ（商品名ポリーズユシロンコートぬりピカ）を３回塗布（ＪＩＳ  Ｋ  ３９２０−６試験片の調製に準拠）して、試験片を作成した。得られた試験片に対し、１０００人／日の歩行試験を３０日間行った後、上記作成した組成物（実施例１〜６、比較例１〜５）を水で２０倍に希釈したものを、５ｍｌ／ｍ２の割合でガーゼを用いて塗布した。塗布液が十分に乾燥したことを目視で確認した後、さらに、３０分間室温放置したものを、超高速バフ機（アマノ株式会社製、クリンスターＤ−４３０）を用いて、毎分１５００回転の条件でバフィングした。バフィング前後の光沢度を測定することにより、光沢復元率を算出した。
○：光沢復元率が８０％以上である。
△：光沢復元率が３０％以上８０％未満である。
×：光沢復元率が３０％未満である。
【００３５】
【表３】
2005048132.tif 000004
【００３６】
【表４】
2005048132.tif 000005
【００３７】
表３より、実施例１〜６は、光沢復元性および乳化安定性が優れていることがわかる。これに対し、表４の、本発明の成分を全く含有しない比較例１〜５では、光沢復元性と乳化安定性が共に良好な組成物は存在しなかった。
【００３８】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う光沢復元剤原液組成物および光沢復元剤組成物もまた本発明の技術的範囲に包含されるものとして理解されなければならない。